ПОРОШКОВАЯ ФЕРРОМАГНИТНАЯ КОМПОЗИЦИЯ И СПОСОБ ЕЕ ПОЛУЧЕНИЯ

1. Ферромагнитная порошковая композиция, включающая магнитно-мягкие базовые частицы на основе железа, в которой поверхность базовых частиц обеспечена первым неорганическим изолирующим слоем на основе фосфора и, по меньшей мере, одним металлоорганическим слоем, расположенным снаружи от первого слоя, металлоорганического соединения, имеющего следующую общую формулу:
R
[(R
)x(R
)
(MO
)]
R
1
1
2
y
n-1
n
1
в которой M - центральный атом, выбранный из Si, Ti, Al или Zr;
O - кислород;
1
R - гидролизуемая группа;
2
2
R - органическая часть и в которой, по меньшей мере, один R содержит, по меньшей мере, одну аминогруппу;
в которой n - количество повторяемых структурных единиц, являющееся целым числом в диапазоне от 1 до 20;
в которой x - целое число от 0 до 1;
в которой y - целое число от 1 до 2;
в котором металлическое или полуметаллическое соединение в виде твердых частиц, обладающее твердостью по Моосу менее чем 3,5, прочно присоединено, по меньшей мере, к одному металлоорганическому слою;
и в котором порошковая композиция дополнительно включает смазочное вещество в виде твердых частиц.
2. Композиция по п.1, в которой упомянутое металлоорганическое соединение в одном металлоорганическом слое является мономером (n=1).
3. Композиция по п.1 или 2, в которой упомянутое металлоорганическое соединение в одном металлоорганическом слое является олигомером (n=2-20).
1
4. Композиция по любому одному из пп.1-3, в которой R в металлоорганическом соединении является алкоксигруппой, имеющей меньше чем 4, предпочтительно меньше чем 3 атома углерода.
2
5. Композиция по любому одному из пп.1-4, в которой R включает 1-6, предпочтительно 1-3 атома углерода.
2
6. Композиция по любому одному из пп.1-5, в которой R группа металлоорганического соединения включает один или более гетероатомов, выбранные из группы, состоящей из N, O, S и P.
2
7. Композиция по любому одному из пп.1-6, в которой R включает одну или более следующих функциональных групп: амино, диамино, имидо, эпоксидной, меркапто, дисульфидной, хлоралкильной, гидроксильной, этиленоксидной, уреидо, уретановой, изоцианатной, акрилатной, глицерилакрилатной группы.
8. Композиция по любому одному из пп.1-7, в которой металлоорганическое соединение является мономером, выбранным из триалкоксисиланов и диалкоксисиланов, титанатов, алюминатов или цирконатов.
9. Композиция по любому одному из пп.1-7, в которой металлоорганическое соединение является олигомером, выбранным из заканчивающегося алкоксигруппой алкила/алкоксиолигомеров силана, титаната, алюмината или цирконата.
10. Композиция по п.3, в которой олигомер металлоорганического соединения выбирают из аминосилсесквиоксанов, заканчивающихся алкоксигруппой, амино-силоксанов, олигомерного 3-аминопропил-алкоксисилана, 3-аминопропил/пропил-алкоксисилана, N-аминоэтил-3-аминопропил-алкоксисилана или N-аминоэтил-3-аминопропил/метил-алкоксисилана или их смеси.
11. Композиция по любому одному из пп.1-10, в которой металлическим или полуметаллическим соединением в виде твердых частиц является висмут или предпочтительно оксид висмута (III).
12. Способ приготовления ферромагнитной порошковой композиции, включающий:
a) перемешивание магнитно-мягких базовых частиц на основе железа, поверхность которых электрически изолирована неорганическим изолирующим слоем на основе фосфора, с металлорганическим соединением в соответствии с любым одним из пп.1-11;
b) необязательно перемешивание полученных частиц с дополнительным металлоорганическим соединением в соответствии с любым одним из пп.1-11;
c) перемешивание порошка с твердыми частицами металлического или полуметаллического соединения, имеющих твердость по Моосу менее 3,5; и
d) перемешивание порошка с твердыми частицами смазывающего вещества.
Стадия с) может, но не необязательно, быть выполнена перед стадией b) в добавление к выполнению после стадии b) или вместо выполнения после стадии b) может быть выполнена перед стадией b).
13. Ферромагнитная порошковая композиция, получаемая согласно п.12.
14. Способ приготовления магнитно-мягких композитных материалов, включающий:
a) соосное прессование композиции в соответствии с любым одним из пп.1-11 в пресс-форме при давлении прессования, по меньшей мере, около 600 МПа:
b) необязательно предварительный нагрев пресс-формы до температуры ниже температуры плавления добавленных твердых частиц смазывающего вещества;
c) извлечение полученного сырого материала; и
d) необязательно термическая обработка сырого материала.
15. Спрессованный и подвергнутый термообработке магнитно-мягкий композитный материал, приготовленный в соответствии с п.14, имеющий содержание P между 0,01-0,1% от веса компонента, содержание добавленного Si к базовому порошку между 0,02-0,12% от веса компонента и содержание Bi между 0,05-0,35% от веса компонента.